(57)【要約】【課題】耐画像劣化性及び耐捺染ムラ性が良好である昇華型染料インクを用いる転写捺染法に使用される転写用紙を提供することである。【解決手段】課題は、原紙と、前記原紙の少なくとも片面に１層以上の塗工層とを有し、前記塗工層中、原紙を基準として最外に位置する最外塗工層が白色顔料、澱粉類、ポリビニルアルコール類、水溶性カルシウム塩及び蛍光染料を少なくとも含有し、前記蛍光染料がトリアジニルスチルベンスルホン酸化合物である、昇華型染料インクを用いる転写捺染法に使用される転写用紙によって達成される。【選択図】なし【特許請求の範囲】
【請求項１】
原紙と、前記原紙の少なくとも片面に１層以上の塗工層とを有し、前記塗工層中、原紙を基準として最外に位置する最外塗工層が白色顔料、澱粉類、ポリビニルアルコール類、水溶性カルシウム塩及び蛍光染料を少なくとも含有し、前記蛍光染料がトリアジニルスチルベンスルホン酸化合物である、昇華型染料インクを用いる転写捺染法に使用される転写用紙。
【請求項２】
前記最外塗工層が、白色顔料、澱粉類、ポリビニルアルコール類、水溶性カルシウム塩及び蛍光染料に加えてカチオン性樹脂を含有する請求項１に記載の転写用紙。
【発明の詳細な説明】
【技術分野】
【０００１】
本発明は、繊維材料などの被印刷物へ図柄を形成する転写捺染法において、図柄を転写するために使用される転写用紙に関する。
【背景技術】
【０００２】
繊維材料などの被印刷物に図柄を形成させる方法として、昇華型染料インクを用いて転写用紙に図柄を印刷して転写紙を作製し、転写紙を被印刷物に密着させて、昇華型染料インクを被印刷物に転写させる転写捺染法が公知である（例えば、特許文献１及び特許文献２参照）。
【０００３】
転写捺染法に用いる転写用紙は公知である。
例えば、水性インクの吸収性に優れて滲みなどのない鮮明な記録画像を得ることができ、昇華転写の際の転写対象物へのインク転写効率にも優れた昇華転写用シートとして、シート状基材と、前記シート状基材の片面又は両面に設けられるインク受理層とを包含し、インク受理層には顔料とバインダーとカチオン性樹脂とが含まれ、前記バインダーとしては、デンプン、デンプン誘導体、ポリビニルアルコール、変性ポリビニルアルコールの何れか１種又はそれら２種以上の混合物が使用されることを特徴とする昇華転写用シートが公知である（例えば、特許文献３参照）。
また、昇華型捺染インクを用いたインクジェット印刷において優れたインク吸収・乾燥性を有しており作業性が良好であるとともに、転写紙表面での画像再現性、加熱転写時の耐熱性、転写後の被転写物表面での画像再現性や転写効率の点でも良好な特性を有する昇華型インクジェット捺染転写紙として、基材上に昇華型捺染インク受容層を有し、前記昇華型捺染インク受容層は、水溶性樹脂と微細粒子を含有し、前記微細粒子として、合成非晶質シリカを含有し、前記昇華型インクジェット捺染転写紙の昇華型捺染インク受容層側における超音波透過強度の相対値における最小値のピークを、測定時間３秒以内に有する昇華型インクジェット捺染転写紙が公知である（例えば、特許文献４参照）。
【０００４】
昇華型染料を含有するインクや昇華型捺染インクを用いて転写用紙に図柄を印刷して転写紙を作製する方法としては、特許文献３及び特許文献４に記載されるように、インクジェット印刷方式がよく用いられる。
【先行技術文献】
【特許文献】
【０００５】
【特許文献１】特開２０１５−１６８７０５号公報
【特許文献２】特開２０１５−１２４３２４号公報
【特許文献３】特開２０１０−１５８８７５号公報
【特許文献４】特開２０１０−０５８３３５号公報
【発明の概要】
【発明が解決しようとする課題】
【０００６】
図柄が印刷される前の白紙である転写用紙と、転写用紙に図柄が印刷されて得られる転写紙との間では、相反する２つの特性を有する必要がある。すなわち、転写用紙では、昇華型染料インクを上手く受容する能力を要求され、転写紙では、昇華型染料インクを被印刷物に上手く転写する能力を要求される。
転写用紙は、被印刷物に形成された図柄の画質が劣化しないよう鮮鋭な画像を有する転写紙になるために昇華型染料インクに対する受容力を向上する必要がある。さらに、転写用紙は、鮮鋭な画像を有する転写紙から被印刷物に形成される図柄の画質を劣化させない必要がある。
【０００７】
また、転写紙において画像の鮮鋭さに起因する被印刷物の画質の劣化とは別に、被印刷物の捺染ムラの問題がある。転写紙において均一な色彩である領域が、最終的な被印刷物において色彩にムラを発生する現象である。捺染ムラは、転写紙から画像部分的に昇華型染料インクの転写が不十分になる現象である。捺染ムラは、特に、ロール状にした転写紙を用いて連続的に被印刷物に転写する場合、発生する傾向にある。
【０００８】
特許文献３の昇華転写用シート及び特許文献４の昇華型インクジェット捺染転写紙の品質は必ずしも十分とはいえず、特に、捺染ムラに関して向上が望まれている。
【０００９】
上記を鑑みて本発明の目的は、下記の項目を満足する転写用紙を提供することである。
（１）被印刷物において画像の劣化が無く、耐画像劣化性が良好であること。
（２）被印刷物において捺染ムラが抑えられ、耐捺染ムラ性を有すること。
【課題を解決するための手段】
【００１０】
本発明者らは、上記の課題を解決するために鋭意研究を重ねた結果、本発明の目的は、以下により達成される。
［１］原紙と、前記原紙の少なくとも片面に１層以上の塗工層とを有し、前記塗工層中、原紙を基準として最外に位置する最外塗工層が白色顔料、澱粉類、ポリビニルアルコール類、水溶性カルシウム塩及び蛍光染料を少なくとも含有し、前記蛍光染料がトリアジニルスチルベンスルホン酸化合物である、昇華型染料インクを用いる転写捺染法に使用される転写用紙。
【００１１】
［２］前記最外塗工層が、白色顔料、澱粉類、ポリビニルアルコール類、水溶性カルシウム塩及び蛍光染料に加えてカチオン性樹脂を含有する前記［１］に記載の転写用紙。
【発明の効果】
【００１２】
本発明により、耐画像劣化性が良好であり、耐捺染ムラ性を有する転写用紙を提供することができる。
【発明を実施するための形態】
【００１３】
以下に本発明を詳細に説明する。
本発明において、「転写用紙」とは、転写する図柄が印刷される前の白紙状態にある用紙をいう。「転写紙」とは、転写用紙に対して転写する図柄が印刷された状態にある用紙をいう。
【００１４】
転写用紙は、原紙と、前記原紙の少なくとも片面上に１層以上の塗工層とを有する。塗工層が１層の場合において、該塗工層が最外塗工層に該当し、該最外塗工層が白色顔料、澱粉類、ポリビニルアルコール類、水溶性カルシウム塩及び蛍光染料を少なくとも含有する。塗工層が２層以上の場合において、原紙を基準として最も外側に位置する最外塗工層が白色顔料、澱粉類、ポリビニルアルコール類、水溶性カルシウム塩及び蛍光染料を少なくとも含有する。塗工層が２層以上の場合において、原紙と最外塗工層との間に存在する塗工層は、白色顔料及びバインダーを含有する塗工層又は顔料を含有しない塗工層のいずれであってよく、特に限定しない。
製造コストの点から、塗工層は１層が好ましい。また塗工層は、原紙の片面上又は両面上に有してよい。転写用紙は、本発明に係る最外塗工層が原紙の片面上に有する場合、原紙の裏面に従来公知のバックコート層を有してよい。
【００１５】
塗工層の塗工量は特に限定されない。転写用紙の製造コストや被印刷物に対して密着させ易い点から、塗工量は、片面あたり乾燥固形分量で２ｇ／ｍ２以上７０ｇ／ｍ２以下が好ましい。塗工量の上限は３０ｇ／ｍ２以下がより好ましく、１０ｇ／ｍ２以下がさらに好ましい。さらにまた、製造コスト削減及び被印刷物と密着する際に塗工層が欠落することを抑制できる理由から、塗工量は、片面あたり２ｇ／ｍ２以上８ｇ／ｍ２以下が最も好ましい。塗工量は、片面あたり塗工層が複数存在する場合、それら合計の値である。
【００１６】
原紙は、ＬＢＫＰ（Leaf Bleached Kraft Pulp）、ＮＢＫＰ（Needle Bleached Kraft Pulp）などの化学パルプ、ＧＰ（Groundwood Pulp）、ＰＧＷ（Pressure GroundWood pulp）、ＲＭＰ（Refiner Mechanical Pulp）、ＴＭＰ（ThermoMechanical Pulp）、ＣＴＭＰ（ChemiThermoMechanical Pulp）、ＣＭＰ（ChemiMechanical Pulp）、ＣＧＰ（ChemiGroundwood Pulp）などの機械パルプ、及びＤＩＰ（DeInked Pulp）などの古紙パルプから選ばれる少なくとも１種のパルプに、炭酸カルシウム、タルク、クレー、カオリンなどの各種填料、さらに、サイズ剤、定着剤、歩留まり剤、カチオン化剤、紙力剤などの各種添加剤を必要に応じて配合した紙料を抄造した抄造紙である。さらに原紙には、抄造紙にカレンダー処理、澱粉及びポリビニルアルコールなどで表面サイズ処理、あるいは表面処理などを施した上質紙が含まれる。さらに原紙には、表面サイズ処理や表面処理を施した後にカレンダー処理した上質紙が含まれる。
【００１７】
抄造は、紙料を酸性、中性又はアルカリ性に調整して、従来公知の抄紙機を用いて行われる。抄紙機の例としては、長網抄紙機、ツインワイヤー抄紙機、コンビネーション抄紙機、円網抄紙機、ヤンキー抄紙機などを挙げることができる。
【００１８】
原紙の坪量は特に限定されない。被印刷物への転写に対する取扱易さの点から、原紙の坪量は１０ｇ／ｍ２以上１００ｇ／ｍ２以下が好ましく、４０ｇ／ｍ２以上９０ｇ／ｍ２以下がさらに好ましい。また、転写用紙の厚さは特に限定されない。被印刷物への転写に対する取扱易さの点から、転写用紙の厚さは０．０１ｍｍ以上０．５ｍｍ以下が好ましく、０．０５ｍｍ以上０．３ｍｍ以下がさらに好ましい。
【００１９】
紙料中には、その他の添加剤として顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤などから選ばれる１種又は２種以上を、本発明の所望の効果を損なわない範囲で、適宜配合することができる。
【００２０】
転写用紙は、原紙の少なくとも片面上に１層以上の塗工層を有する。
塗工層又は最外塗工層は、原紙上又は塗工層上に、各塗工層塗工液を塗工及び乾燥することによって設けることができる。設ける方法は特に限定されない。例えば、製紙分野で従来公知の塗工装置及び乾燥装置を用いて塗工及び乾燥する方法を挙げることができる。従来公知の塗工装置の例としては、サイズプレス、ゲートロールコーター、フィルムトランスファーコーター、ブレードコーター、ロッドコーター、エアナイフコーター、コンマコーター、グラビアコーター、バーコーター、Ｅバーコーター、カーテンコーターなどを挙げることができる。乾燥装置の例としては、直線トンネル乾燥機、アーチドライヤー、エアループドライヤー、サインカーブエアフロートドライヤーなどの熱風乾燥機、赤外線加熱ドライヤー、マイクロ波などを利用した乾燥機などの各種乾燥装置を挙げることができる。
【００２１】
最外塗工層は白色顔料を含有する。
白色顔料は、塗工紙分野で従来公知のものであって例えば、カオリン、軽質炭酸カルシウム、重質炭酸カルシウム、タルク、サチンホワイト、リトポン、酸化チタン、酸化亜鉛、シリカ、アルミナ、アルミナ水和物、水酸化アルミニウム、酸化亜鉛、活性白土、珪藻土などの無機顔料、及びプラスチック顔料などの有機顔料を挙げることができる。白色顔料は、これらからなる群から選ばれる一種又は二種以上であることが好ましい。
【００２２】
最外塗工層の白色顔料は、重質炭酸カルシウムを少なくとも含むことが好ましい。重質炭酸カルシウムは、最外塗工層の白色顔料１００質量部に対して３０質量部以上５０質量部以下が好ましい。これらの理由は、インクジェット印刷方式に対する印刷適性が良好になるからである。
【００２３】
最外塗工層は、バインダーとして、澱粉類及びポリビニルアルコール類を含有する。
ここで、澱粉類とは、未加工・未変性の澱粉、各種加工澱粉及び各種変性澱粉を含む澱粉類の総称を指す。このような澱粉類の例としては、澱粉、酸化澱粉、酵素変性澱粉、エーテル化澱粉、カチオン性澱粉、両性澱粉、ジアルデヒド澱粉、燐酸エステル化澱粉及び尿素燐酸エステル化澱粉などのエステル化澱粉、ヒドロキシエチル化澱粉、並びにヒドロキシブチル化澱粉などを挙げることができる。澱粉類は、これらからなる群から選ばれる一種又は二種以上であることが好ましい。
またここで、ポリビニルアルコール類とは、各種ケン化度及び重合度のポリビニルアルコール並びに各種変性ポリビニルアルコールを含む総称を指す。このようなポリビニルアルコール類の例としては、各種ケン化度のポリビニルアルコール、シラノール変性又はアセトアセチル変性などの各種変性ポリビニルアルコール及び部分的にカルボキシル基などの官能基が導入されたポリビニルアルコール、並びにこれらの各種重合度のポリビニルアルコールなどを挙げることができる。ポリビニルアルコール類は、これらからなる群から選ばれる一種又は二種以上であることが好ましい。
【００２４】
最外塗工層におけるバインダーの含有量は、最外塗工層中の白色顔料１００質量部に対して５質量部以上６０質量部以下が好ましい。
また、最外塗工層における澱粉類とポリビニルアルコール類との含有比率は、澱粉類：ポリビニルアルコール類＝３：７〜７．５：２．５の範囲であることが好ましい。
【００２５】
最外塗工層は、澱粉類及びポリビニルアルコール類以外に従来公知のバインダーを含有することができる。従来公知のバインダーの例としては、カルボキシメチルセルロース、ヒドロキシエチルセルロースなどのセルロース誘導体、カゼイン、ゼラチン、大豆蛋白、プルラン、アラビアゴム、カラヤゴム、アルブミンなどの天然高分子樹脂又はその誘導体、ポリプロピレングリコール、ポリエチレングリコール、無水マレイン酸樹脂、アクリル系樹脂、メタクリル酸エステル−ブタジエン共重合体、スチレン−ブタジエン共重合体、エチレン−酢酸ビニル共重合体あるいはこれらの各種共重合体のカルボキシ基などの官能基含有単量体による官能基変性共重合体、メラミン樹脂、尿素樹脂などの熱硬化合成樹脂などのバインダー、ポリウレタン樹脂、不飽和ポリエステル樹脂、ポリビニルブチラール、アルキッド樹脂などを挙げることができる。
最外塗工層は、澱粉類及びポリビニルアルコール類の最外塗工層中の合計含有量が最外塗工層中のバインダー１００質量部に対して８０質量部以上であることが好ましい。
【００２６】
最外塗工層は水溶性カルシウム塩を含有する。
ここで、水溶性カルシウム塩とは、２０℃の水に１質量％以上最終的に溶解することができるカルシウム塩である。水溶性カルシウム塩の例としては、乳酸カルシウム、硝酸カルシウム、塩化カルシウム、ギ酸カルシウム、酢酸カルシウムなどの塩化合物、又はエチレンジアミン四酢酸カルシウムなどの錯塩を挙げることができる。水溶性カルシウム塩は、これらからなる群から選ばれる一種又は二種以上であることが好ましい。さらに、水溶性カルシウム塩は、塩化カルシウム及び硝酸カルシウムからなる群から選ばれる一種又は二種であることが好ましい。この理由は、耐画像劣化性が良化するからである。
【００２７】
最外塗工層における水溶性カルシウム塩の含有量は、最外塗工層中の白色顔料１００質量部に対して７質量部以上２５質量部以下が好ましい。
【００２８】
最外塗工層は、蛍光染料であるトリアジニルスチルベンスルホン酸化合物を含有する。
トリアジニルスチルベンスルホン酸化合物の例としては、トリアジニルスチルベンジスルホン酸及びその塩、トリアジニルスチルベンテトラスルホン酸及びその塩、並びにトリアジニルスチルベンヘキサスルホン酸及びその塩を挙げることができる。トリアジニルスチルベンスルホン酸化合物のより具体例としては、Ｃｈｅｍｉｃａｌ  Ａｂｓｔｒａｃｔｓ誌で使用される化合物番号（ＣＡＳ番号）でＦＬＵＯＲＥＳＣＥＮＴ  ＢＲＩＧＨＴＥＮＥＲとして公知の、ＣＡＳ番号４４０４−４３−７、ＣＡＳ番号１２７６８−９２−２、ＣＡＳ番号１６３２４−２７−９、ＣＡＳ番号１２２２４−０２−１、ＣＡＳ番号６８９７１−４９−３、ＣＡＳ番号７６４８２−７８−５、ＣＡＳ番号４１０９８−５６−０などを挙げることができる。トリアジニルスチルベンスルホン酸化合物は、これらからなる群から選ばれる一種又は二種以上であることが好ましい。
トリアジニルスチルベンスルホン酸化合物は、ＣＡＳ番号６８９７１−４９−３、ＣＡＳ番号７６４８２−７８−５、ＣＡＳ番号４１０９８−５６−０などのトリアジニルスチルベンヘキサスルホン酸及びその塩が好ましい。この理由は、耐捺染ムラ性が良化するからである。
【００２９】
蛍光染料は、紙に含有させることによって、見かけ白色度を向上させるものである。しかしながら、最終的に被印刷物に図柄を形成する転写用紙の用途から、転写用紙の最外塗工層に蛍光染料を含有させて転写用紙の見かけ白色度を向上させる利点は、転写紙で図柄の視認性が向上するものの、技術的価値が小さい。
従って、白色顔料、澱粉類、ポリビニルアルコール類及び水溶性カルシウム塩を含有する最外塗工層がさらに蛍光染料であるトリアジニルスチルベンスルホン酸化合物を含有することによって、本発明の効果が得られることは予想されない。この理由は不明であるが、発明者らは、白色顔料、澱粉類、ポリビニルアルコール類、カルシウムイオン及びトリアジニルスチルベンスルホン酸化合物の複合的な相乗効果によると考える。
【００３０】
最外塗工層におけるトリアジニルスチルベンスルホン酸化合物の含有量は、最外塗工層中の白色顔料１００質量部に対して６質量部以上１２質量部以下が好ましい。
【００３１】
最外塗工層は、カチオン性樹脂を含有することが好ましい。この理由は、本発明の効果が良化するからである。
カチオン性樹脂は、カチオン性ポリマー又はカチオン性オリゴマーであり、従来公知のものを使用することができる。カチオン性樹脂は、プロトンが配位し易く、水に溶解したとき解離してカチオン性を呈する１級〜３級アミン又は４級アンモニウム塩を含有するポリマー又はオリゴマーである。カチオン性樹脂の例としては、ポリエチレンイミン、ポリビニルピリジン、ポリアミンスルホン、ポリジアルキルアミノエチルメタクリレート、ポリジアルキルアミノエチルアクリレート、ポリジアルキルアミノエチルメタクリルアミド、ポリジアルキルアミノエチルアクリルアミド、ポリエポキシアミン、ポリアミドアミン、ジシアンジアミド−ホルマリン縮合物、ポリビニルアミン、ポリアリルアミンなどの化合物及びこれらの塩酸塩、ジアリルアミンとアクリルアミドとの共重合物、さらにポリジアリルジメチルアンモニウムクロライド及びジアリルジメチルアンモニウムクロライドとアクリルアミドなどとの共重合物、ポリジアリルメチルアミン塩酸塩、ジメチルアミン−エピクロルヒドリン重縮合物及びジエチレントリアミン−エピクロルヒドリン重縮合物などの脂肪族モノアミン又は脂肪族ポリアミンとエピハロヒドリン化合物との重縮合物を挙げることができる。これらに限定されない。商業的入手容易性の点から、ジメチルアミン−エピクロルヒドリン重縮合物が好ましい。本発明において、カチオン性樹脂の平均分子量は特に限定されないが、５００以上２０，０００以下の範囲が好ましい。
【００３２】
最外塗工層におけるカチオン性樹脂の含有量は、最外塗工層中の白色顔料１００質量部に対して２質量部以上３５質量部以下が好ましい。
【００３３】
最外塗工層は、必要に応じて塗工紙分野で従来公知の各種添加剤を含有することができる。添加剤の例としては、分散剤、定着剤、増粘剤、流動性改良剤、消泡剤、離型剤、発泡剤、浸透剤、着色顔料、着色染料、紫外線吸収剤、酸化防止剤、防腐剤、防バイ剤などを挙げることができる。
また、最外塗工層は、転写捺染法で従来公知の各種助剤を含有することができる。助剤は、最外塗工層塗工液の各種物性を最適化する、あるいは転写される昇華型染料インクの染着性を向上させるためなどに加えられるものである。助剤は、例えば、各種界面活性剤、保湿剤、湿潤剤、ｐＨ調整剤、アルカリ剤、濃染化剤、脱気剤及び還元防止剤などを挙げることができる。
【００３４】
転写紙は、昇華型染料インクを備える従来公知の各種印刷方法を用いて、転写用紙の最外塗工層を有する面側に図柄を印刷することによって得ることができる。
転写用紙に図柄を印刷する各種印刷方法は、従来公知の印刷方法であって、特に限定されない。印刷方法は、例えば、グラビア印刷方式、インクジェット印刷方式、電子写真印刷方式及びスクリーン印刷方式などを挙げることができる。中でも、画質の高精細化及び装置の小型化の点でインクジェット印刷方式が好ましい。
【００３５】
昇華型染料インクを用いた転写捺染法は、転写用紙に図柄を印刷して転写紙を得る工程と、転写紙を被印刷物に密着させる工程とを有する方法である。密着させる工程には、必要に応じて、加熱及び加圧が含まれる。密着させる工程における加熱及び加圧の条件は、転写捺染法で従来公知の条件である。密着させる工程は、例えば、プレス機及び加熱ドラムなどにより転写紙を被印刷物に密着させ加熱及び加圧する方法を挙げることができる。
【００３６】
被印刷物は、繊維材料であって、特に限定されない。繊維材料は、天然繊維材料及び合成繊維材料のいずれでも構わない。天然繊維材料は、例えば、綿、麻、リヨセル、レーヨン、アセテートなどのセルロース系繊維材料、絹、羊毛、獣毛などの蛋白質系繊維材料などを挙げることができる。合成繊維材料は、例えば、ポリアミド繊維（ナイロン）、ビニロン、ポリエスエル、ポリアクリルなどを挙げることができる。繊維材料の構成としては、織物、編物、不織布などの単独、混紡、混繊又は交織などを挙げることができる。さらに、これらの構成が複合化してもよい。また、必要に応じて、染着促進に効果のある薬剤などで被印刷物を前処理してもよい。一般的な昇華型染料インクでは、繊維材料としてポリエステルが好ましい。
【実施例】
【００３７】
以下、実施例によって本発明をさらに詳細に説明する。なお、本発明は、これらの実施例に限定されない。ここで「質量部」及び「質量％」は、乾燥固形分量あるいは実質成分量の各々「質量部」及び「質量％」を表す。塗工層の塗工量は乾燥固形分量を表す。
【００３８】
（原紙）
濾水度３８０ｍｌｃｓｆのＬＢＫＰ１００質量部からなるパルプスラリーに、填料として炭酸カルシウム２０質量部、両性澱粉１．２質量部、硫酸バンド０．８質量部、アルキルケテンダイマー型サイズ剤０．１質量部を添加して、長網抄紙機で抄造し、サイズプレス装置で両面に、酸化澱粉を片面あたり１．５ｇ／ｍ２付着させ、マシンカレンダー処理をして坪量６０ｇ／ｍ２の原紙を作製した。
【００３９】
（最外塗工層塗工液）
最外塗工層塗工液は、下記の内容により調製した。
白色顔料                                          種類及び部数は表１に記載
バインダー                                        種類及び部数は表１に記載
水溶性塩                                          種類及び部数は表１に記載
蛍光染料                                          種類及び部数は表１に記載
カチオン性樹脂                                            部数は表１に記載
上記の内容で配合し、水で混合・分散して、濃度４８質量％に調整した。
【００４０】
材料は全て市販品を用いた。なお表１において、ポリビニルアルコールはケン化度約９８モル％・重合度約１７００、蛍光染料Ａはトリアジニルスチルベンテトラスルホン酸ＣＡＳ番号１２２２４−０２−１、蛍光染料Ｂはトリアジニルスチルベンヘキサスルホン酸であるＣＡＳ番号６８９７１−４９−３、蛍光染料Ｃはチオフェン化合物であるＣＡＳ番号１２２２４−４１−８、カチオン性樹脂はジメチルアミン−エピクロルヒドリン重縮合物である。
【００４１】
【表１】
2019195921.tif 000002
【００４２】
（転写用紙）
転写用紙を以下の手順にて作製した。
原紙上に、最外塗工層塗工液をエアナイフコーターにて両面塗工し、乾燥させた後、カレンダー処理をして転写用紙を得た。塗工量は、片面あたり６ｇ／ｍ２とした。
【００４３】
＜転写紙の調製＞
以上により得られた転写用紙に、昇華型染料インクを使用したインクジェットプリンター（ＪＶ２−１３０ＩＩ、ミマキエンジニアリング社製）を用いて、昇華型染料インク（シアン、マゼンタ、イエロー、ブラック）による評価用図柄を印刷し、転写紙を得た。
【００４４】
＜捺染＞
被印刷物として巻き物のポリエステル布を用いた。得られたロール紙状の転写紙とポリエステル布とを密着させ、加熱及び加圧機（１９０℃、０．５ＭＰａ、２．５ｍ／ｍｉｎ、ローラー型）を用いて、染料をポリエステル布へ転写した。その後転写紙をポリエステル布から剥離して、図柄が形成されたポリエステル布を得た。
【００４５】
＜耐画像劣化性の評価＞
図柄が形成されたポリエステル布に対して、図柄の鮮鋭性の点から、耐画像劣化性を下記の基準により画質を官能評価した。本発明において、転写用紙は、評価がＡ又はＢであれば耐画像劣化性が良好であるものとする。
Ａ：良好なレベル。
Ｂ：画質の劣化がほとんど認められず、概ね良好なレベル。
Ｃ：画質の劣化が認められるが、実用上問題の無いレベル。
Ｄ：実用上不可になる画像の劣化が認められるレベル。
【００４６】
＜耐捺染ムラ性の評価＞
５０点の図柄を印刷して常温でロール状に巻き取られた転写紙を使用し、上記のように、５０点の図柄が形成された巻き物の被印刷物を作製した。得られた被印刷物について、捺染ムラの発生程度を目視にて下記の基準により官能評価した。
Ｘ：捺染ムラがほとんど認められず、形成された図柄は良好である。
Ｙ：捺染ムラがわずかに認められるが、形成された図柄は実用上問題無い。
Ｚ：捺染ムラが認められ、形成された図柄は実用上問題になる。
官能評価した結果から、Ｘ及びＺに該当する被印刷物の件数を求め、下記の基準により評価した。本発明において、評価がＡ、Ｂ又はＣであれば耐捺染ムラ性を有するものとする。
Ａ：Ｚの件数が２件未満であり、且つＸの件数が３０件以上である。
Ｂ：Ｚの件数が２件未満であり、且つＸの件数が３０件未満である。
Ｃ：Ｚの件数が２件以上６件未満である。
Ｄ：Ｚの件数が６件以上である。
【００４７】
評価結果を表２に示す。
【００４８】
【表２】
2019195921.tif 000003
【００４９】
表２の評価結果から、本発明に該当する実施例１〜１３は、耐画像劣化性が良好であり、耐捺染ムラ性を有することが分かる。しかしながら、本発明の構成を満足しない比較例１〜７は、耐画像劣化性及び／又は耐捺染ムラ性を得ることができないと分かる。
主に、実施例５と実施例１３との対比から、最外塗工層がカチオン性樹脂を含有することが好ましいと分かる。